L'invention concerne de nouvelles encres pour lthéliogra- vure et la flexographie pour 1'impression par report, ces encres contenant, à caté des colorants et adjuvants usuels à cet effet, comme liant, une résine thermoplastique fondue à la température d'impression par report et une charge inerte. Conviennent par exemple comme liants, les résines qui, par exemple, entre environ 130 et 1900 C, se ramollissent, suintent ou fondent et deviennent de ce fait collantes. Comme exemple de ces résines, on citera par exemple le butyral polyvinylique, les résines de maléate de styrène, les résines polyamides, les résines de colophane modifiées au phénol ou modifiées aux huiles séchant par oxydation, les résines acryliques ou les éthers ou esters cellulosiques. On préfère les résines qui, utilisées en faibles quantités, donnent une encre d'impression facilement-transformable. Par faibles quantités on entend environ 5 à 15 % par rapport au poids de l'encre d'impression finie. Les points de ramollissement sont de préférence compris entre 90 et 1900 C, en particulier entre 140 et 1700 C. Conviennent particulièrement bien le butyral polyvinylique par exemple et également les dérivés de la cellulose, en particulier l'éthylcellulose ou la propylcellulose. Comme charges inertes, on citera par exemple les poudres métalliques, telles que la poudre de cuivre ou d'aluminium, l'acide silicique pyrogène, les silicates d'aluminium, le microtalc, les oxydes, carbonates ou sulfates métalliques non hydrosolubles ou la silice. Ont une importance la grosseur des particules qui doivent autre de la plus petite taille possible et la capacité d'absorption qui doit ebtre grande. Sont préférées les charges spécifiquement légères. Conviennent bien par exemple les produits connus sous la marque AEROSIL qui exercent également un erfet d'agent anti-dépôt et d'adjuvant de broyage. L'utilisation de poudres métalliques est recommandée à cause de la bonne transmission thermique, en particulier pour des colorants difficilement sublimables. On utilise les charges avantageusement à raison de 1 à 20 %, de préférence de 2 à 10 %. Plus la capacité d'absorption de la charge est élevée, plus la quantité utilisée peut autre faible. Le procédé d'impression par report est par exemple décrit dans le brevet français 1 223 330 et le brevet allemand DOS 1 767 757, les encres d'impression elles supports auxiliaires nécessaires dans les brevets allemands DOS 1 771 813 et 1 771 812. Ces brevets, de meme que les brevets allemands DOS 1 936 461, 2 100 783 et 2 309 131 par exemple décrivent également les colorants adéquats pour le procédé d'impression par report. Comme produits auxiliaires pouvant en plus être présents dans les encores d'impression, on citera par exemple les cires telles que les cires de polyéthylène pour l'amélioration de la résistance au frottement, les mouillants ou les agents antidépôt. De telles substances sont couramment utilisées et connues dans l'industrie des encres d'impression. Les encres d'impression contiennent, en outre, des solvants; pour les encres d'héliogravure, on utilise couramment, par exemple, le toluène, les mélanges d'alcool et d'eau ou les mélanges d'éthanol, d'acétate d'éthyle et d'éther glycolique ; pour les encres, destinées à la flexographie, conviennent les mélanges cités en dernier. Des encres d'héliogravure typiques selon l'invention contiennent par exemple 5 - 10 parties de colorant 5 - 10 parties de liant 50 - 75 parties d'éthanol 10 - 20 parties d'acétate d'éthyle 9 - 8 parties d'éther glycolique et 2 - 10 parties de charge ou 5 - 10 parties de colorant 10 - 20 parties de liant 60 - 75 parties de toluène et 2 - 15 parties de charge ou 5 - 10 parties de colorant 10 - 20 parties de liant 10 - 20 parties d'isopropanol ou dtéthanol 55 - 70 parties d'eau et 2 - 15 parties de charge Une encre typique pour impression riexographique contient par exemple 5 - 15 parties de colorant 10 - 20 parties de liant 10 - 20 parties d'isopropanol 55 - 70 parties d'eau et 2 - 15 parties de charge. On prépare les encres d'impression selon la manière courante, à partir des composants en fine dispersion. Les impressions peuvent être réalisées selon les procédés connus d'impression par héliogravure ou par flexographie sur les supports auxiliaires. Par la combinaison da liant et de la charge, on réussit de façon surprenante à réduire à tel point l'état poisseux survenant lors du ramollissement du liant, que le transfert du support auxiliaire sur le substrat et la séparation du support et du substrat sontparflitsStant donné qu'on utilise presqutuniquement du papier pour le support auxiliaire, le papier ne peut plus être séparé entièrement du substrat s'il colle. Or, une bonne séparation est absolument nécessaire. Les encres d'impression selon l'invention permettent l'utilisations comme support auxiliaire, pratiquement de tous les types de papiers utilisés dans l'imprimerie. L'utilisation de la charge permet en outre, dans de nombreux cas, d'accrottre le rendement de la couleur, ce qui est fort probablement causé par 11 effet de broyage de la charge et la plus grande porosité du film de l'encre d'impression. Les charges utilisées présentent en plus 11 avantage d'adsorber le liant éventuellement excédentaire, de telle sorte qu'il n'y a pas de transfert indésirable sur le substrat. Dans les exemples suivants, les indications de parties et de pourcentages se rapportent au poids, sauf indication contraire. Exemple 1 Dans un malaxeur à billes, on travaille en une pâte homogène un mélange de 8 parties du colorant de la formule 3 parties d'acide silicique pyrogène et 91 parties d'une solution de liant, contenant 8 parties de butyral polyvinylique 79 parties d'éthanol 10 parties d'acétate d'éthyle et 3 parties dtéthylglycol. Avec l'encre pour héliogravure ainsi obtenue, on imprime un papier pour héliogravure. Après report de l'impression, par exemple sur du polyester, on obtient une impression d'un jaune intense. On obtient des résultats tout aussi bons si l'on utilise de la poudre d'aluminium à la place d'acide silicique. Exemple 2 On obtient également une encre pour héliogravure en trai tant, dans un broyeur à billes, jusqu'à homogénéité 6 parties du colorant de formule 3 parties d'acide silicique pyrogène et 92 parties d'une solution de liant, contenant 6 parties d'éthylcellulose 79 parties d'éthanol 10 parties d'acétate d'éthyle et 5 parties d'éthylglycol. Après 1'impression sur le support auxiliaire et le trans fert sur le substrat, on obtient des impressions d'un rouge intense. Exemple 3 Une encre pour impression par héliogravure, obtenue par mélange intense dans un broyeur à billes, de 10 parties du colorant de la formule 10 parties d'hydrate d'alumine 80 parties d'une solution de liant selon exemple 1, est imprimée sur un papier satiné de 60 g/m2 exempt de bois. Après le report, on obtient des impressions d'un jaune intense. Exemple 4 On imprime un papier par héliogravure avec une encre contenant 10 parties du colorant de la formule 10 parties de carbonate de calcium et 80 parties d'une solution de liant selon exemple 2. Après le report, on obtient des impressions bleues nettes. Exemple 5 On imprime un papier satiné exempt de bois selon l'exemple 3 avec une encore pour héliogravure contenant 10 parties du colorant de la formule 5 parties d'acide silicique pyrogène et 85 parties d'une solution de liant contenant e1lemAeme 10 parties de résine polyamide (par exempleULTRAMID 1 C) 80 parties d'éthanol et 10 parties d'eau. Après le report, on obtient des impressions jaunes brillantes. Exemple 6 On imprime un papier pour héliogravure avec une encre pour héliogravure, contenant 10 parties du colorant de la formule 5 parties d'acide silicique pyrogène, 85 parties d'une solution de liant contenant 20 parties de résine de polymère de styrène modifiée et 80 parties de toluène. Après le report, on obtient une impression violette. Exemple 7 On imprime un papier satiné exempt de bois (60 g/m2) avec une encre pour héliogravure contenant 10 parties d'un colorant de formule 10 parties de carbonate de calcium et 80 parties d'une solution de liant contenant 30 parties d'un produit de caséine 30 parties d'eau 30 parties d'alcool éthylique et 10 parties d'éthylglycol. Après le report sur polyester, on obtient une impression orange très nette. Exemple 8 Avec une encre pour flexographie, contenant 12 parties du colorant de la formule 15 parties d'un pigment de silicate d'aluminium et 23 parties d'une solution de liant selon l'exemple 6, on imprime un papier satiné exempt de bois et on reporte l'impression sur du polyester. On obtient une impression bleue très nette. Exemple 9 Avec une encre pour impression offset, contenant 20 parties du colorant de la formule 20 parties d'hydrate d'alumine 48 parties d'un vernis offset courant et 2 parties d'un siccatif au cobalt, on imprime un papier offset courant de 100 g/m2. Pour ajuster la consistance d'impression, on peut encore ajouter une huile sé chant-par oxydation ou une huile minérale. Comme vernis offset, il faut utiliser un vernis le plus riche possible en résine avec une faible teneur en composants séchant par oxydation. Après report sur polyester ou sur polyacrylonitrile, on obtient une impression d'un jaune-orangé intense. REVENDICATIONS 1. Encres pour l'impression par report, caractérisées en ce qu'elles contiennent, à côté des colorants sublimables et adjuvants usuels, à titre de liant, une résine thermoplastique fondue à température de report et une charge inerte. 2. Encres selon la revendication 1 pour l'impression par héliogravure et l'impression par flexographie. 3. Encre selon la revendication 1, caractérisées en ce qu'elles contiennent comme liant des résines qui se ramollissent, suintent ou fondent entre environ 90 et 1900 C, de préférence entre 140 à 170"C, et deviennent de ce fait poisseuses. 4. Encres dtimpression selon la revendication 1 ou 3, caractérisées en ce qu'elles contiennent comme résines du buryral polyvinylique, des résines de maléate de styrène, des résines polyamides, des résines de colophane modifiées au phénol, des résines de colophane modifiées avec des huiles séchant par oxydation, des résines acryliques ou des éthers ou esters de cellulose. 5. Encres d'impression selon la revendication 1, caractérisées en ce qu'elles contiennent comme charge inerte de l'acide silicique pyrogène, des silicates d'aluminium, du microtalc, des oxydes, carbonates ou sulfates métalliques insolubles dans l'eau ou de la silice. 6. Support auxiliaire pour l'impression par report, caractérisé en ce qu'il est imprimé avec une encre selon la revendication 1.